(57)【要約】  本発明は、パーフルオロポリエーテルを含むハードコート表面層を提供することによって、フローリング表面およびフローリング材料を保護する方法に関する。本発明はまた、特定のハードコート組成物にも関する。【特許請求の範囲】
【請求項１】
フローリング表面を保護する方法であって、
パーフルオロポリエーテルを含むハードコート組成物の反応生成物を含む表面層を提供することを含む方法。
【請求項２】
前記パーフルオロポリエーテルを含むハードコート組成物をフローリング材料に被覆することによって前記表面層を提供する、請求項１に記載の方法。
【請求項３】
前記フローリング材料が、ビニルまたは木材から選択される、請求項２に記載の方法。
【請求項４】
前記パーフルオロポリエーテルが、少なくとも１つのヘキサフルオロプロピレンオキシド部分を含む、請求項１〜３のいずれか１項に記載の方法。
【請求項５】
前記ハードコートが無機酸化物粒子を含む、請求項１〜４のいずれか１項に記載の方法。
【請求項６】
前記無機酸化物粒子が官能化されている、請求項５に記載の方法。
【請求項７】
前記ハードコートが、架橋性（メタ）アクリレートバインダーを含む、請求項１〜６のいずれか１項に記載の方法。
【請求項８】
前記バインダーがウレタンアクリレートを含む、請求項７に記載の方法。
【請求項９】
前記ハードコート組成物が、０．００７ｐｐｈ超から５ｐｐｈまでの範囲の量のパーフルオロポリエーテルを含む、請求項１〜８のいずれか１項に記載の方法。
【請求項１０】
前記ハードコート組成物が、０．０１ｐｐｈ超から０．１ｐｐｈまでの範囲の量のパーフルオロポリエーテルを含む、請求項９に記載の方法。
【請求項１１】
前記表面層が、少なくとも２、３、４、５、６またはそれ以上の耐汚れ性をもたらす、請求項１〜１０のいずれか１項に記載の方法。
【請求項１２】
パーフルオロポリエーテルを含むハードコート組成物の反応生成物を含む表面層を備えたフローリング表面。
【請求項１３】
パーフルオロポリエーテルを含むハードコート組成物の反応生成物を含む表面層を備えたフローリング材料。
【請求項１４】
ハードコート組成物であって、
少なくともウレタンアクリレートバインダーと、少なくとも１つのヘキサフルオロプロピレンオキシド部分を含む少なくとも１つのパーフルオロポリエーテルを有する少なくとも１つのパーフルオロポリエーテルとを含むハードコート組成物。
【請求項１５】
前記ハードコートが無機酸化物粒子を含む、請求項１４に記載のハードコート組成物。
【請求項１６】
前記無機酸化物粒子が官能化されている、請求項１５に記載のハードコート組成物。
【請求項１７】
前記ハードコート組成物が、０．００７ｐｐｈ超から５ｐｐｈまでの範囲の量のパーフルオロポリエーテルを含む、請求項１４〜１６のいずれか１項に記載のハードコート組成物。
【請求項１８】
前記ハードコート組成物が、０．０１ｐｐｈ超から０．１ｐｐｈまでの範囲の量のパーフルオロポリエーテルを含む、請求項１７に記載のハードコート組成物。
【発明の詳細な説明】
【背景技術】
【０００１】
米国特許第６，１３２，８６１号明細書（カン（Ｋａｎｇ）ら、‘８６１）；同第６，２３８，７９８号明細書（カン（Ｋａｎｇ）ら、‘７９８）；同第６，２４５，８３３号明細書（カン（Ｋａｎｇ）ら、‘８３３）；同第６，２９９，７９９号明細書（クレイグ（Ｃｒａｉｇ）ら）、および国際公開第９９／５７１８５号パンフレット（ホアン（Ｈｕａｎｇ）ら）は、無機酸化物コロイド粒子、硬化性バインダー前駆体、および少なくとも２つのラジカル硬化性部分を有するある種のフルオロケミカル化合物のブレンドを含有するセラマー組成物を記載している。これらの組成物は、単層コーティングにおいて耐汚染性および耐摩耗性のハードコートを提供すると記載されている。
【０００２】
米国特許第６，６６０，３８９号明細書（リウ（Ｌｉｕ）ら）は、情報ディスプレイ領域を有するディスプレイデバイス用の情報ディスプレイプロテクターであって、実質的に透明な軟質シートのスタックを含むプロテクターを記載している。このシートは、その片面に接着剤層を有し、その他面にバインダーマトリックスに分散させた無機酸化物粒子、および低表面エネルギーフッ素化化合物を含むハードコート層を有し、スタックは、シートが情報ディスプレイ領域に適合するように切断されている。低表面エネルギーフッ素化化合物は、ハードコート層の一部分とすることができ、またはハードコート層上の別の層とすることができる。プロテクターは、非常に良好な耐引掻性、耐染み性、およびグレア防止性を有する。プロテクターのスタックは、例えばパーソナルデジタルアシスタント、またはそのカバーもしくはケースに貯蔵することができる。
【０００３】
様々な表面用の様々な耐摩耗性、耐汚れ性、および耐汚染性のコーティングが記載されているが、産業界は、新規な組成物と、そのような組成物についての新規な使用に利点を見い出すはずである。
【発明の開示】
【課題を解決するための手段】
【０００４】
本発明は、パーフルオロポリエーテルを含むハードコート表面層を提供することによってフローリング表面およびフローリング材料を保護する方法に関する。本発明は、いくつかのハードコート組成物にも関する。
【０００５】
フルオロケミカル表面層は、少なくとも１つのフルオロポリエーテル（メタ）アクリル化合物と少なくとも１つの架橋剤の反応生成物を含む。フルオロポリエーテル（メタ）アクリル化合物は、好ましくは過フッ素化部分を含む。本明細書では、（パー）フルオロポリエーテルは、場合によっては過フッ素化されているフルオロポリエーテルを指す。
【０００６】
本明細書では、「（パー）フルオロポリエーテル（メタ）アクリル化合物」は、通常は結合基によって結合されている少なくとも１つの（パー）フルオロポリエーテル基と少なくとも１つ、より好ましくは１つの（メタ）アクリル基を含む化合物を指す。好ましくは、（メタ）アクリル基は、水素またはフッ素で場合によっては置換されていてもよい（メタ）アクリレート基である。少なくともいくつかの実施形態では、アクリレート基が好ましい。本明細書では、（メタ）アクリル基には、水素またはフッ素で場合によっては置換されていてもよい（メタ）アクリル酸エステル、（メタ）アクリルアミド、およびＮ−アルキル（メタ）アクリルアミドなどの化合物クラスのものが含まれる。好ましくは、（メタ）アクリル基は、水素またはフッ素で場合によっては置換されていてもよい（メタ）アクリレート基である。少なくともいくつかの実施形態では、アクリレート基が好ましい。
【０００７】
「架橋剤（Ｃｒｏｓｓｌｉｎｋｉｎｇ  ａｇｅｎｔ）」および「架橋剤（ｃｒｏｓｓｌｉｎｋｅｒ）」は、本明細書で同義的に使用し、少なくとも２つの（メタ）アクリル基を有するモノマーまたはオリゴマーを指す。好ましくは、架橋剤は、少なくとも２つの（メタ）アクリレート基を含み、したがってポリ（メタ）アクリレート化合物である。少なくともいくつかの実施形態では、アクリレート基が好ましい。
【０００８】
「ハードコート」は、無機物品を場合によっては含む架橋性または架橋された組成物を指す。
【０００９】
本明細書では、「重量％」は、別段の指定のない限り、コーティング組成物またはその反応生成物を基準にした固形分の重量パーセントを指す。
【００１０】
架橋剤の種類および量は、所望の耐久性の表面コーティングを提供するように選択される。架橋剤は、フッ素化されていないことが好ましい。
【００１１】
表面エネルギーは、実施例に記載する試験方法に従って決定して、接触角や撥インク性などの様々な方法によって特徴付けることができる。本明細書に記載する表面層および物品は、好ましくは少なくとも７０°の静的水接触角を示す。水接触角は、より好ましくは少なくとも８０°、さらにより好ましくは少なくとも９０°（例えば、少なくとも９５°、少なくとも１００°）である。または、あるいはそれに加えて、ヘキサデカンとの前進接触角は、少なくとも５０°、より好ましくは少なくとも６０°である。低表面エネルギーは、防汚諸特性、および表面の清浄し易さを示す。低表面エネルギーのさらに別の徴候としては、商品名「サンフォード・シャーピー、ファインポント・パーマネントマーカー（Ｓａｎｆｏｒｄ  Ｓｈａｒｐｉｅ，Ｆｉｎｅ  Ｐｏｉｎｔ  ｐｅｒｍａｎｅｎｔ  ｍａｒｋｅｒ）、ｎｏ  ３０００１」で市販されているマーカーのインクが玉になることが好ましい。さらに、本明細書に記載する表面層および物品は「撥インク性」を示し、米国ジョージア州ロズウェルのキンバリー・クラーク・コーポレーション（Ｋｉｍｂｅｒｌｙ  Ｃｌａｒｋ  Ｃｏｒｐｏｒａｔｉｏｎ，Ｒｏｓｗｅｌｌ，ＧＡ）から商品名「サーパス・フェイシャルティッシュー（ＳＵＲＰＡＳＳ  ＦＡＣＩＡＬ  ＴＩＳＳＵＥ）」で市販されているティッシューで拭くことによって、容易にインクを除去できることを意味する。
【発明を実施するための最良の形態】
【００１２】
本発明は、表面層を床に適用することを含む、フローリング表面を保護する方法を提供する。表面層は、通常はパーフルオロポリエーテルを含むハードコート組成物の反応生成物を含む。
【００１３】
本明細書に記載する組成物は、通常、親水性成分（例えば、モノマー）を含まない。なぜなら、かかる成分を含むと、耐汚性を低減し、ある種の媒体（例えば、基材）を汚染する傾向があるからである。親水性成分は、水系清浄剤への曝露時に分解も受けやすい。
【００１４】
本組成物に使用するために有用な架橋剤には、例えば（ａ）１，３−ブチレングリコールジアクリレート、１，４−ブタンジオールジアクリレート、１，６−ヘキサンジオールジアクリレート、１，６−ヘキサンジオールモノアクリレートモノメタクリレート、エチレングリコールジアクリレート、アルコキシル化脂肪族ジアクリレート、アルコキシル化シクロヘキサンジメタノールジアクリレート、アルコキシル化ヘキサンジオールジアクリレート、アルコキシル化ネオペンチルグリコールジアクリレート、カプロラクトン変性ネオペンチルグリコールヒドロキシピバリン酸ジアクリレート、カプロラクトン変性ネオペンチルグリコールヒドロキシピバリン酸ジアクリレート、シクロヘキサンジメタノールジアクリレート、ジエチレングリコールジアクリレート、ジプロピレングリコールジアクリレート、エトキシ化（１０）ビスフェノールＡジアクリレート、エトキシ化（３）ビスフェノールＡジアクリレート、エトキシ化（３０）ビスフェノールＡジアクリレート、エトキシ化（４）ビスフェノールＡジアクリレート、ヒドロキシピバルアルデヒド変性トリメチロールプロパンジアクリレート、ネオペンチルグリコールジアクリレート、ポリエチレングリコール（２００）ジアクリレート、ポリエチレングリコール（４００）ジアクリレート、ポリエチレングリコール（６００）ジアクリレート、プロポキシ化ネオペンチルグリコールジアクリレート、テトラエチレングリコールジアクリレート、トリシクロデカンジメタノールジアクリレート、トリエチレングリコールジアクリレート、トリプロピレングリコールジアクリレートなどのジ（メタ）アクリル含有化合物；（ｂ）グリセロールトリアクリレート、トリメチロールプロパントリアクリレート、エトキシ化トリアクリレート（例えば、エトキシ化（３）トリメチロールプロパントリアクリレート、エトキシ化（６）トリメチロールプロパントリアクリレート、エトキシ化（９）トリメチロールプロパントリアクリレート、エトキシ化（２０）トリメチロールプロパントリアクリレート）、ペンタエリトリトールトリアクリレート、プロポキシ化トリアクリレート（例えば、プロポキシ化（３）グリセリルトリアクリレート、プロポキシ化（５．５）グリセリルトリアクリレート、プロポキシ化（３）トリメチロールプロパントリアクリレート、プロポキシ化（６）トリメチロールプロパントリアクリレート）、トリメチロールプロパントリアクリレート、トリス（２−ヒドロキシエチル）イソシアヌル酸トリアクリレートなどのトリ（メタ）アクリル含有化合物；（ｃ）ジトリメチロールプロパンテトラアクリレート、ジペンタエリトリトールペンタアクリレート、エトキシ化（４）ペンタエリトリトールテトラアクリレート、ペンタエリトリトールテトラアクリレート、カプロラクトン変性ジペンタエリトリトールヘキサアクリレートなどの高級官能性（メタ）アクリル含有化合物；（ｄ）例えば、ウレタンアクリレート、ポリエステルアクリレート、エポキシアクリレートなどのオリゴマー（メタ）アクリル化合物；上記のポリアクリルアミド類似体；およびその組合せからなる群から選択されたポリ（メタ）アクリルモノマーが含まれる。このような化合物は、例えば米国ペンシルベニア州エクストンのサートマーカンパニー（Ｓａｒｔｏｍｅｒ  Ｃｏｍｐａｎｙ，Ｅｘｔｏｎ，ＰＡ）；米国ジョージア州スマーナのユーシービー・ケミカルズ・コーポレーション（ＵＣＢ  Ｃｈｅｍｉｃａｌｓ  Ｃｏｒｐｏｒａｔｉｏｎ，Ｓｍｙｒｎａ，ＧＡ）；および米国ウィスコンシン州ミルウォーキーのアルドリッチケミカルカンパニー（Ａｌｄｒｉｃｈ  Ｃｈｅｍｉｃａｌ  Ｃｏｍｐａｎｙ，Ｍｉｌｗａｕｋｅｅ，ＷＩ）などの業者から広く入手可能である。追加の有用な（メタ）アクリレート材料には、例えば米国特許第４，２６２，０７２号明細書（ウェンドリング（Ｗｅｎｄｌｉｎｇ）ら）に記載されているヒダントイン部分を含むポリ（メタ）アクリレートが含まれる。
【００１５】
好ましい架橋剤は、少なくとも３つの（メタ）アクリレート官能基を含む。好ましい市販の架橋剤には、商品名「ＳＲ３５１」で入手可能なトリメチロールプロパントリアクリレート、商品名「ＳＲ４４４」で入手可能なペンタエリトリトールトリアクリレート、商品名「ＳＲ３９９ＬＶ」で入手可能なジペンタエリトリトールペンタアクリレート、商品名「ＳＲ４５４」で入手可能なエトキシ化（３）トリメチロールプロパントリアクリレート、および商品名「ＳＲ４９４」で入手可能なエトキシ化（４）ペンタエリトリトールトリアクリレートなど、米国ペンシルベニア州エクストンのサートマーカンパニー（Ｓａｒｔｏｍｅｒ  Ｃｏｍｐａｎｙ，Ｅｘｔｏｎ，ＰＡ）から入手可能なものが含まれる。
【００１６】
本明細書に記載するコーティング組成物は、１個もしくはそれ以上の一官能性（パー）フルオロポリエーテル化合物の様々な組合せ、１個もしくはそれ以上の多官能性（パー）フルオロポリエーテル化合物の組合せ、ならびに、１つまたは複数の一官能性（パー）フルオロポリエーテル化合物を１つまたは複数の多官能性（パー）フルオロポリエーテル化合物と組み合わせて含む組成物を含むことができる。
【００１７】
（パー）フルオロポリエーテル（メタ）アクリル化合物は、好ましくは全組成物の０．５％未満しか占めないので、架橋剤は、全組成物の９９．５％以上、より好ましくは９９．９％以上を占める。ハードコートを形成するために重合されるコーティング組成物中の（パー）フルオロポリエーテル（メタ）アクリル化合物の全量は、通常は０．５重量％未満（例えば、約０．１重量％未満、０．２重量％、０．３重量％、および０．４重量％）である。好ましくは、コーティング組成物は、約０．００７ｐｐｈ超を含む。より好ましくは、０．０１〜０．１０ｐｐｈの少なくとも１つのヘキサフルオロプロピレンオキシド部分を有するパーフルオロポリエーテルを使用する。
【００１８】
様々な（パー）フルオロポリエーテル（メタ）アクリル化合物を、本発明のコーティング組成物に使用することができる。パーフルオロポリエーテル（メタ）アクリル化合物は、次式Ｉで表すことができる：
（Ｒf）−［（Ｗ）−（ＲA）］W          （式Ｉ）
（式中、Ｒfは、（パー）フルオロポリエーテル基であり、Ｗは、結合基であり、ＲAは、（メタ）アクリル基または−ＣＯＣＦ＝ＣＨ2であり、ｗは、１または２である）。
【００１９】
パーフルオロポリエーテル基Ｒfは、線状、分枝状、環状、またはその組合せとすることができ、飽和または不飽和とすることができる。パーフルオロポリエーテルは、少なくとも２つの鎖状に連結した酸素ヘテロ原子を有する。例示的パーフルオロポリエーテルとしては、−（ＣpＦ2p）−、−（ＣpＦ2pＯ）−、−（ＣＦ（Ｚ））−、−（ＣＦ（Ｚ）Ｏ）−、−（ＣＦ（Ｚ）ＣpＦ2pＯ）−、−（ＣpＦ2pＣＦ（Ｚ）Ｏ）−、−（ＣＦ2ＣＦ（Ｚ）Ｏ）−、またはその組合せの群から選択された過フッ素化繰返し単位を有するものが挙げられるが、これらに限定されない。これらの繰返し単位では、ｐは、通常は１〜１０の整数である。いくつかの実施形態では、ｐは、１〜８、１〜６、１〜４、または１〜３の整数である。Ｚ基は、パーフルオロアルキル基、パーフルオロエーテル基、パーフルオロポリエーテル、またはパーフルオロアルコキシ基であり、これらはすべて、線状、分枝状、または環状とすることができる。Ｚ基は、通常は１２個以下の炭素原子、１０個以下の炭素原子、または９個以下の炭素原子、４個以下の炭素原子、３個以下の炭素原子、２個以下の炭素原子、または１個以下の炭素原子を有する。いくつかの実施形態では、Ｚ基は、４個以下、３個以下、２個以下、１個以下、または０個の酸素原子を有することができる。これらのパーフルオロポリエーテル構造では、様々な繰返し単位を鎖に沿ってランダムに分散することができる。
【００２０】
Ｒfは、１価または２価とすることができる。いくつかの化合物（式中、Ｒfは１価である）では、末端基は、（ＣpＦ2p+1）−、（ＣpＦ2p+1Ｏ）−、（Ｘ’ＣpＦ2pＯ）−、または（Ｘ’ＣpＦ2p+1）−（式中、Ｘ’は、水素、塩素、または臭素であり、ｐは、１〜１０の整数である）とすることができる。１価のＲf基のいくつかの実施形態では、末端基は過フッ素化され、ｐは、１〜１０、１〜８、１〜６、１〜４、または１〜３の整数である。例示的１価のＲf基には、ＣＦ3Ｏ（Ｃ2Ｆ4Ｏ）nＣＦ2−、およびＣ3Ｆ7Ｏ（ＣＦ（ＣＦ3）ＣＦ2Ｏ）nＣＦ（ＣＦ3）−（式中、ｎは、平均値が０〜５０、１〜５０、３〜３０、３〜１５、または３〜１０である）が含まれる。
【００２１】
２価のＲf基の適切な構造には、−ＣＦ2Ｏ（ＣＦ2Ｏ）q（Ｃ2Ｆ4Ｏ）nＣＦ2−、−（ＣＦ2）3Ｏ（Ｃ4Ｆ8Ｏ）n（ＣＦ2）3−、−ＣＦ2Ｏ（Ｃ2Ｆ4Ｏ）nＣＦ2−、および−ＣＦ（ＣＦ3）（ＯＣＦ2ＣＦ（ＣＦ3））sＯＣtＦ2tＯ（ＣＦ（ＣＦ3）ＣＦ2Ｏ）nＣＦ（ＣＦ3）−（式中、ｑは、平均値が０〜５０、１〜５０、３〜３０、３〜１５、または３〜１０であり、ｎは、平均値が０〜５０、３〜３０、３〜１５、または３〜１０であり、ｓは、平均値が０〜５０、１〜５０、３〜３０、３〜１５、または３〜１０であり、（ｎ＋ｓ）の合計は、平均値が０〜５０または４〜４０であり、（ｑ＋ｎ）の合計は、０を超え、ｔは、２〜６の整数である）が含まれるが、これらに限定されない。
【００２２】
式Ｉの化合物は、合成された場合、通常はＲf基の混合物を含む。平均構造は、混合物成分について平均化された構造である。これらの平均構造のｑ、ｎ、およびｓの値は、化合物が少なくとも約４００の数平均分子量を有する限りにおいて変わり得る。式Ｉの化合物は、分子量（数平均）が４００〜５０００、８００〜４０００、または１０００〜３０００である場合が多い。
【００２３】
パーフルオロポリエーテルセグメントと（メタ）アクリルまたは−ＣＯＣＦ＝ＣＨ2末端基との間の結合基Ｗには、アルキレン、アリーレン、ヘテロアルキレン、またはその組合せから選択された２価基、およびカルボニル、カルボニルオキシ、カルボニルイミノ、スルホンアミド、またはその組合せから選択された任意の２価基が含まれる。Ｗは、非置換とすることができ、あるいはアルキル、アリール、ハロ、またはその組合せで置換することができる。Ｗ基は、通常は３０個以下の炭素原子を有する。いくつかの化合物では、Ｗ基は、２０個以下の炭素原子、１０個以下の炭素原子、６個以下の炭素原子、または４個以下の炭素原子を有する。例えば、Ｗは、アルキレン、アリール基で置換されているアルキレン、またはアリーレンと組み合わせたアルキレンとすることができる。
【００２４】
パーフルオロポリエーテルアクリレート化合物（例えば、式Ｉ）は、米国特許第３，５５３，１７９号明細書および同第３，５４４，５３７号明細書、ならびに２００３年５月２３日出願の米国特許出願第５７８２３ＵＳ００４号明細書「フッ素化ポリマーを含むフルオロケミカル組成物、およびそれを用いた繊維性基材の処理方法（Ｆｌｕｏｒｏｃｈｅｍｉｃａｌ  Ｃｏｍｐｏｓｉｔｉｏｎ  Ｃｏｍｐｒｉｓｉｎｇ  ａ  Ｆｌｕｏｒｉｎａｔｅｄ  ｐｏｌｙｍｅｒ  ａｎｄ  Ｔｒｅａｔｍｅｎｔ  ｏｆ  ａ  Ｆｉｂｒｏｕｓ  Ｓｕｂｓｔｒａｔｅ  Ｔｈｅｒｅｗｉｔｈ）」に記載されているものなど公知の技法で合成することができる。
【００２５】
本明細書に記載するコーティング組成物は、次式ＩＩで表すことができる一官能性フッ素化化合物を含むことができる：
（ＲA）−Ｗ’−（ＣＨ2ＲF1−Ｈ）          （式ＩＩ）
（式中、ＲAは、前述の通りであり（すなわち、（メタ）アクリレートまたはＣＨ2＝ＣＦＣＯ基）、ＲF1は、２〜７個の炭素原子を含むフルオロアルキレン基であり、Ｗ’は、結合基である）。式ＩＩのＲAは、好ましくはアクリレート基である。ＲF1は、線状または分枝状の過フッ素化アルキレン部分とすることができる。
【００２６】
他の適切なパーフルオロポリエーテルモノマーは、ラーソン（Ｌａｒｓｏｎ）らの米国特許第４，６１４，６６７号明細書の４欄、２４〜５５行に記載されている。
【００２７】
式ＩＩの一官能性フッ素化化合物は、公知の技法で合成することができる。式ＩＩの例示的な一官能性フッ素化化合物としては、ω−ヒドロ２，２，３，３，４，４，５，５−オクタフルオロペンチルアクリレート（Ｈ−Ｃ4Ｆ8−ＣＨ2Ｏ−Ｃ（Ｏ）−ＣＨ＝ＣＨ2）が、米国サウスカロライナ州ウェストコロンビアのオークウッド（Ｏａｋｗｏｏｄ  Ｐｒｏｄｕｃｔｓ，Ｗｅｓｔ  Ｃｏｌｕｍｂｉａ，Ｓ．Ｃ）から市販されている。式Ｈ（ＣＦ2）ｎＣＨ2ＯＣＯＣＨ＝ＣＨ2（式中、ｎ＝２、４、および６である）およびＣＦ3ＣＨＦＣＦ2ＣＨ2ＯＣＯＣ（ＣＨ3）ＣＨ2（２，２，３，４，４，４ヘキサフルオロブチルメタクリレート）を有する式ＩＩの一官能性フッ素化化合物が、米国ニューハンプシャー州ウィンダムのランカスターケミカル（Ｌａｎｃａｓｔｅｒ  Ｃｈｅｍｉｃａｌ，Ｗｉｎｄｈａｍ，ＮＨ）から市販されている。
【００２８】
式ＩＩの一官能性フッ素化化合物を１つまたは複数を含むと、さらに少なくともいくつかのパーフルオロポリエーテルアクリレート化合物とポリ（メタ）アクリレート架橋剤との適合性を改善することができる。この態様は、ＨＦＰＯ−Ｃ（Ｏ）Ｎ（Ｈ）ＣＨ2ＣＨ2ＯＣ（Ｏ）ＣＨ＝ＣＨ2などの一官能性パーフルオロポリエーテルアクリレート化合物を使用する実施形態の場合特に有利である。
【００２９】
本発明のコーティング組成物で利用する式ＩＩの一官能性フッ素化化合物の量は、使用する（パー）フルオロポリエーテルアクリレート化合物の種類および量に応じて変わり得る。通常は、量は、（パー）フルオロポリエーテルアクリレート化合物の量の約半分から（パー）フルオロポリエーテルアクリレート化合物の量の約２倍である。
【００３０】
様々な無機酸化物粒子をハードコートで使用することができる。粒子は、通常は形状がほぼ球状であり、サイズが比較的均一である。粒子は、実質的に単分散のサイズ分布、または２つ以上の実質的に単分散の分布をブレンドすることによって得られた多峰性分布を有することができる。凝集によって、無機酸化物粒子の沈殿またはハードコートのゲル化が生じる恐れがあるので、無機酸化物粒子は、通常は凝集していない（実質的に離散している）。無機酸化物粒子は、通常は、平均粒径が約０．００１〜約０．２マイクロメートル、約０．０５マイクロメートル未満、および約０．０３マイクロメートル未満のサイズのコロイドである。これらのサイズ範囲によって、無機酸化物粒子のバインダー樹脂への分散が容易になり、望ましい表面特性および光学的透明度を有するセラマーがもたらされる。無機酸化物粒子の平均粒径は、所与の直径の無機酸化物粒子数を計数するための透過型電子顕微鏡を使用して測定することができる。無機酸化物粒子には、コロイダルシリカ、コロイダルチタニア、コロイダルアルミナ、コロイダルジルコニア、コロイダルバナジア、コロイダルクロミア、コロイダル酸化鉄、コロイダル酸化アンチモン、コロイダル酸化スズ、およびその混合物が含まれる。無機酸化物粒子は、シリカなど単独の酸化物から本質的になり、またはそれからなることができ、あるいはシリカや酸化アルミニウムなどの酸化物の組合せ、またはあるタイプの酸化物を被着させた別のタイプの酸化物のコア（または金属酸化物以外の材料のコア）を含むことができる。シリカは、一般的な無機粒子である。無機酸化物粒子は、液体媒体中の無機酸化物粒子のコロイダル分散液を含有するゾルの形で提供される場合が多い。ゾルは、例えば米国特許第５，６４８，４０７号明細書（ゴエッツ（Ｇｏｅｔｚ）ら）；同第５，６７７，０５０号明細書（ビルカディ（Ｂｉｌｋａｄｉ）ら）、および同第６，２９９，７９９号明細書（クレイグ（Ｃｒａｉｇ）ら）に記載されているように、様々な技法を使用して、ヒドロゾル（水が液体媒体として働く場合）、オルガノゾル（有機液体もそのように働く場合）、および混合ゾル（液体媒体が水と有機液体とを含む場合）を含めて様々な形で調製することができる。（例えば、非晶質シリカの）水性ゾルを使用することができる。ゾルは、ゾルの全重量を基準にして一般に少なくとも２重量％、少なくとも１０重量％、少なくとも１５重量％、少なくとも２５重量％、しばしば少なくとも３５重量％の無機酸化物コロイド粒子を含有する。無機酸化物コロイド粒子の量は、通常は５０重量％以下（例えば、４５重量％）である。無機粒子の表面は、ビルカディ（Ｂｉｌｋａｄｉ）らによって記載されているように「アクリレートで官能化する」ことができる。ゾルは、バインダーのｐＨに適合させることもでき、対イオンまたは水溶性化合物（例えば、アルミン酸ナトリウム）を含有することができ、すべてカン（Ｋａｎｇ）らの‘７９８によって記載されている通りである。
【００３１】
ハードコートは、無機酸化物粒子の水性ゾルをラジカル硬化性バインダー前駆体（例えば、適切な硬化エネルギー源への曝露時に架橋反応に加わることができる１つまたは複数のラジカル硬化性モノマー、オリゴマー、またはポリマー）と混合することによって調製できることが、好都合である。得られた組成物は、水を実質的にすべて除去するために、通常は塗布する前に乾燥する。この乾燥ステップは、「ストリッピング」と呼ばれることがある。得られたセラマー組成物を塗布する前に、改善された粘度特性を付与し、かつセラマー組成物を基材に被覆する助けとするために、有機溶媒を添加することができる。被覆した後、セラマー組成物を乾燥して、添加した溶媒を除去することができ、次いでラジカル硬化性バインダー前駆体の少なくとも部分硬化をもたらすために、乾燥した組成物を適切なエネルギー源に曝露することによって少なくとも部分的に硬化することができる。
【００３２】
本明細書に記載するコーティング組成物は、さらに様々な他の反応性および非反応性の成分を含むことができる。例えば、本組成物は、アルキル、パーフルオロアルキル、およびパーフルオロアルキレン部分を有する重合性（メタ）アクリル化合物を含むことができる。これらの化合物の例としては、シグマ−アルドリッチ（Ｓｉｇｍａ−Ａｌｄｒｉｃｈ）から入手可能なブチルアクリレート、１Ｈ，１Ｈ−２，２，３，３，４，４，４−ヘプタフルオロブチルアクリレート；米国ニューハンプシャー州ウィンダムのランカスター（Ｌａｎｃａｓｔｅｒ  Ｓｙｎｔｈｅｓｉｓ，Ｗｉｎｄｈａｍ，ＮＨ）から入手可能な１Ｈ，１Ｈ，２Ｈ，２Ｈ−パーフルオロデシルアクリレート；および国際公開第０１／３０８７３Ａ号パンフレットの実施例２Ａおよび２Ｂの手順で作製されたＣ4Ｆ9ＳＯ2Ｎ（ＣＨ3）ＣＨ2ＣＨ2ＯＣ（Ｏ）ＣＨ＝ＣＨ2が挙げられる。パーフルオロアルキル部分を有する多数の他の（メタ）アクリル化合物は（（パーフルオロシクロヘキシル）メチルアクリレートを含めて）、米国特許第４，９６８，１１６号明細書および米国特許第５，２３９，０２６号明細書に記載されている。
【００３３】
硬化を促進するために、本発明による重合性組成物は、さらに少なくとも１つの熱ラジカル開始剤および／または光開始剤を含むことができる。このような開始剤および／または光開始剤が存在する場合、それは、重合性組成物の全重量を基準にして重合性組成物の典型的には約１０重量パーセント未満、より典型的には約５パーセント未満しか占めない。ラジカル硬化技法は、当技術分野でよく知られており、例えば熱硬化方法、および電子ビームや紫外線などの放射線硬化方法が挙げられる。ラジカル熱および光重合技法に関してさらに詳細は、例えば米国特許第４，６５４，２３３号明細書（グラント（Ｇｒａｎｔ）ら）；同第４，８５５，１８４号明細書（クルン（Ｋｌｕｎ）ら）；および同第６，２２４，９４９号明細書（ライト（Ｗｒｉｇｈｔ）ら）に出ている。
【００３４】
有用な熱ラジカル開始剤には、例えばアゾ、ペルオキシド、ペルスルファート、およびレドックス開始剤、およびその組合せが含まれる。
【００３５】
有用なラジカル光開始剤には、例えばアクリレートポリマーのＵＶ硬化に有用であるとして知られているものが含まれる。このような開始剤には、ベンゾフェノンおよびその誘導体；ベンゾイン、α−メチルベンゾイン、α−フェニルベンゾイン、α−アリルベンゾイン、α−ベンジルベンゾイン；ベンジルジメチルケタール（商品名「イルガキュア（ＩＲＧＡＣＵＲＥ）６５１」で米国ニューヨーク州タリータウンのチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ  ｏｆ  Ｔａｒｒｙｔｏｗｎ，Ｎｅｗ  Ｙｏｒｋ）から市販）、ベンゾインメチルエーテル、ベンゾインエチルエーテル、ベンゾインｎ−ブチルエーテルなどのベンゾインエーテル；２−ヒドロキシ−２−メチル−１−フェニル−１−プロパノン（商品名「ダロキュア（ＤＡＲＯＣＵＲ）１１７３」でチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）から市販）、および１−ヒドロキシシクロヘキシルフェニルケトン（商品名「イルガキュア（ＩＲＧＡＣＵＲＥ）１８４」で、またチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）から市販）などのアセトフェノンおよびその誘導体；商品名「イルガキュア（ＩＲＧＡＣＵＲＥ）９０７」で、またチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）から市販されている２−メチル−１−［４−（メチルチオ）フェニル］−２−（４−モルホリニル）−１−プロパノン；商品名「イルガキュア（ＩＲＧＡＣＵＲＥ）３６９」でチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）から市販されている２−ベンジル−２−（ジメチルアミノ）−１−［４−（４−モルホリニル）フェニル］−１−ブタノン；ベンゾフェノンおよびその誘導体やアントラキノンおよびその誘導体などの芳香族ケトン；ジアゾニウム塩、ヨードニウム塩、スルホニウム塩などのオニウム塩；例えば商品名「ＣＧＩ  ７８４  ＤＣ」で、またチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）から市販されているものなどのチタン錯体；ハロメチルニトロベンゼン；ならびにチバ・スペシャルティ・ケミカルズ・コーポレーション（Ｃｉｂａ  Ｓｐｅｃｉａｌｔｙ  Ｃｈｅｍｉｃａｌｓ  Ｃｏｒｐｏｒａｔｉｏｎ）から商品名「イルガキュア（ＩＲＧＡＣＵＲＥ）１７００」、「イルガキュア（ＩＲＧＡＣＵＲＥ）１８００」、「イルガキュア（ＩＲＧＡＣＵＲＥ）１８５０」、「イルガキュア（ＩＲＧＡＣＵＲＥ）８１９」、「イルガキュア（ＩＲＧＡＣＵＲＥ）２００５」、「イルガキュア（ＩＲＧＡＣＵＲＥ）２０１０」、「イルガキュア（ＩＲＧＡＣＵＲＥ）２０２０」、および「ダロキュア（ＤＡＲＯＣＵＲ）４２６５」で入手可能なものなど、モノ−およびビス−アシルホスフィンが含まれる。２つ以上の光開始剤の組合せを使用することができる。さらに、米国ミシシッピ州パスカグーラのファーストケミカルコーポレーション（Ｆｉｒｓｔ  Ｃｈｅｍｉｃａｌ  Ｃｏｒｐｏｒａｔｉｏｎ，Ｐａｓｃａｇｏｕｌａ，ＭＳ）から市販されている２−イソプロピルチオキサントンなどの増感剤を、「イルガキュア（ＩＲＧＡＣＵＲＥ）３６９」などの光開始剤と共に使用することができる。
【００３６】
コーティング組成物が、界面活性剤、帯電防止剤（例えば、導電性ポリマー）、レベリング剤、光増感剤、紫外線（「ＵＶ」）吸収剤、安定剤、酸化防止剤、滑沢剤、顔料、染料、可塑剤、懸濁化剤など、他の任意のアジュバントを含有できることは、当業者に自明である。
【実施例】
【００３７】
本実施例では、「ＨＦＰＯ−」は、末端基Ｆ（ＣＦ（ＣＦ3）ＣＦ2Ｏ）ａＣＦ（ＣＦ3）−を指し、式中、「ａ」は平均約６．３であり、平均分子量が１，２１１ｇ／ｍｏｌであり、分留による精製を用いた米国特許第３，２５０，８０８号明細書（Ｍｏｏｒｅ（ムーア）ら）に報告されている方法に従って調製することができる。
【００３８】
架橋性ハードコート組成物の調製
本質的にクレイグ（Ｃｒａｉｇ）らの米国特許第６，２９９，７９９号明細書の実施例３に記載されている架橋性ハードコート組成物を調製し、下記の指定した実施例で使用した。
【００３９】
出発材料ＨＦＰＯＣ（Ｏ）−ＮＨ−ＣＨ2ＣＨ2−ＯＨ（すなわちＨＦＰＯ−ＡＥ−ＯＨ）の調製
５０．０ｇのＨＦＰＯ−Ｃ（Ｏ）ＯＣＨ3（すなわち、Ｍｗ＝１２１１ｇ／ｍｏｌｅ）を２００ｍｌの丸底フラスコに加えた。フラスコを窒素でパージし、水浴中に配置し、温度を５０℃以下に維持した。このフラスコに、３．０ｇ（０．０４５ｍｏｌ）の２−アミノエタノール（シグマ−アルドリッチ、米国ウィスコンシン州ミルウォーキー（Ｓｉｇｍａ−Ａｌｄｒｉｃｈ，Ｍｉｌｗａｕｋｅｅ，ＷＩ））を添加した。反応混合物を約１時間撹拌し、その後反応混合物の赤外スペクトルから、１７９０ｃｍ-1においてメチルエステル帯が完全に消失したこと、１７１０ｃｍ-1において強力なアミドカルボニルの伸張が存在することが判明した。２００ｍｌのメチルｔ−ブチルエーテル（ＭＴＢＥ）を反応混合物に添加し、有機相を水／ＨＣｌ（約５％）で２回抽出して、未反応のアミンおよびメタノールを除去した。ＭＴＢＥ層をＭｇＳＯ4で乾燥した。ＭＴＢＥを減圧下で除去して、透明粘性液体を得た。1Ｈ核磁気共鳴分光法（ＮＭＲ）および赤外分光法（ＩＲ）によって、上記化合物の形成が確認された。
【００４０】
一官能性パーフルオロポリエーテルアクリレートの調製
ＨＦＰＯ−Ｃ（Ｏ）Ｎ（Ｈ）ＣＨ2ＣＨ2ＯＣ（Ｏ）ＣＨ＝ＣＨ2（ＨＦＰＯ−ＡＥアクリレート）
メカニカルスターラ、還流冷却器、滴下漏斗、および窒素ガス供給源に連結させたホースアダプタを備えた三口の丸底フラスコ中で、６００ｇのＨＦＰＯ−ＡＥ−ＯＨと、６００ｇの酢酸エチルおよび５７．９ｇのトリエチルアミン（シグマ−アルドリッチ、米国ウィスコンシン州ミルウォーキー（Ｓｉｇｍａ−Ａｌｄｒｉｃｈ，Ｍｉｌｗａｕｋｅｅ，ＷＩ））を組み合わせた。混合物を窒素雰囲気中で撹拌し、４０℃に加熱した。５１．７５ｇの塩化アクリロイル（シグマ−アルドリッチ、米国ウィスコンシン州ミルウォーキー（Ｓｉｇｍａ−Ａｌｄｒｉｃｈ，Ｍｉｌｗａｕｋｅｅ，ＷＩ））を、フラスコに滴下漏斗で約３０分間かけて滴下した。混合物を４０℃で終夜撹拌した。次いで、混合物を室温まで放冷し、３００ｍＬの２Ｎ  ＨＣｌ水溶液で希釈し、分液漏斗に移した。水層を除去し、酢酸エチル層を新たな３００ｍｌの２Ｎ  ＨＣｌで抽出した。次いで、有機相を５重量％のＮａＨＣＯ3水溶液で１回抽出し、分液し、ＭｇＳＯ4で乾燥し、濾過した。ロータリーエバポレータを使用して揮発性成分を除去すると、５９６ｇの生成物が得られた（収率９３％）。1Ｈ  ＮＭＲおよびＩＲ分光法によって、上記化合物の形成が確認された。
【００４１】
ＦＢＳＥＥＡＡ−−Ｃ4Ｆ9ＳＯ2Ｎ（ＣＨ2ＣＨ2Ｏ2ＣＣＨ＝ＣＨ2）2の調製
７７．４ｇ（０．２ｍｏｌ）のＣ4Ｆ9ＳＯ2Ｎ（Ｃ2Ｈ4ＯＨ）2（Ｃ8Ｆ17ＳＯ2ＮＨ2の代わりに等モル量のＣ4Ｆ9ＳＯ2ＮＨ2を使用する点以外は、オルソン（Ｏｌｓｏｎ）の米国特許第３，７８７，３５１号明細書の実施例８に記載されているように、フルオロケミカルジオールを調製することができる）、５５ｇのｉＰｒ2ＮＥｔ、および２００ｍｌのＣＨ2Ｃｌ2の混合物に、３８．５ｇの塩化アクリロイルを滴下して処理すると、穏やかな還流が起こった。２３Ｃで４時間後、混合物を水、希ＮａＯＨ、および水で洗浄し、ＭｇＳＯ4で乾燥し、ストリッピングすると、８７．４ｇの茶色オイルが得られた。
【００４２】
コーティング溶液の調製
下記の実施例に報告している材料および量（重量）を使用して、基材に重合性組成物を被覆した。重合性成分はすべて、メチルエチルケトンで全固形分１０重量パーセントに希釈した。固形分１０パーセントの光開始剤のメチルエチルケトン溶液を使用して、重合性組成物に、２重量パーセントのダロキュア（Ｄａｒｏｃｕｒｅ）１１７３（チバ・スペシャルティ・プロダクツ、米国ニューヨーク州タリータウン（Ｃｉｂａ  Ｓｐｅｃｉａｌｔｙ  Ｐｒｏｄｕｃｔｓ，Ｔｅｒｒｙｔｏｗｎ，ＮＹ）のような光開始剤を含めた。全固形分の最終重量パーセントに希釈する前に、光開始剤を添加した。メチルイソブチルケトンを使用して、全固形分の最終重量パーセントへの希釈を実現した。
【００４３】
試験方法および結果
インクビードアップ
表面層に、商品名「サンフォード・シャーピー、ファインポント・パーマネントマーカー（Ｓａｎｆｏｒｄ  Ｓｈａｒｐｉｅ，Ｆｉｎｅ  Ｐｏｉｎｔ  ｐｅｒｍａｎｅｎｔ  ｍａｒｋｅｒ）、ｎｏ  ３０００１」で市販されているペンでインクマーキングを適用した。インクマークが表面に適用されたときに玉になったかどうかを決定するために、観察を行なった。
【００４４】
耐汚れ性
汚れに対する耐性は、本質的にＡＳＴＭ  Ｄ３２０６−８２「床磨き剤の耐汚れ性（Ｓｏｉｌ  Ｒｅｓｉｓｔａｎｃｅ  ｏｆ  Ｆｌｏｏｒ  Ｐｏｌｉｓｈｅｓ）」に従って、記載されている方法、材料、および装置を使用して試験する。キッチンスタイルのタフテッドループナイロンカーペットを、汚れ試験機のローラーに取り付ける。２グラムのＣＳＭＡ標準汚れ（ロームアンドハース、米国ペンシルベニア州フィラデルフィア（Ｒｏｈｍ  ＆  Ｈａａｓ，Ｐｈｉｌａｄｅｌｐｈｉａ，ＰＡ）から入手可能）をカーペット上に置いた。２５サイクル後、過剰の汚れを除去し、機械を５００サイクル動作させた。５００サイクルで、さらに１グラムの標準汚れを添加し、機械をさらに２５サイクル動作させ、過剰の汚れを払い落とし、機械を合計１０００サイクル動作させた。仕上げの汚れによって、目視評価を行なった。評価尺度は、６が最高の１〜６で行なった。２つの試料について配合の平均評価を報告した。
【００４５】
ウレタンアクリレートハードコート例の調製：
実施例１〜４：
以下に列挙した量を使用して、コーティング混合物を調製し、入念に混合した。各混合物を別々に、基材に被覆した。被覆した基材を５分間、続いて７０℃で５分間風乾し、次いで１００万分の５０未満（ｐｐｍ）しか酸素を含まないＵＶチャンバで硬化した。ＵＶチャンバは、フュージョンＵＶシステムズ、米国メリーランド州ゲーサーズバーグ（Ｆｕｓｉｏｎ  ＵＶ  ｓｙｓｔｅｍｓ，Ｇａｉｔｈｅｒｓｂｕｒｇ  Ｍａｒｙｌａｎｄ）の６００ワットのＨ型バルブを装備し、全出力で動作させた。被覆した基材を１回通過で硬化させた。
【００４６】
【表１】
2008505221.tif 000002
【００４７】
架橋性ハードコート
実施例５〜７
ＨＦＰＯＡｃｒ＝Ｆ［ＣＦ（ＣＦ3）ＣＦ2Ｏ］nＣＦ（ＣＦ3）ＣＯＮＨＣＨ2ＣＨ2ＯＣＯＣＨ＝ＣＨ2、およびＦＢＳＥＥＡＡ＝Ｃ4Ｆ9ＳＯ2Ｎ（ＣＨ2ＣＨ2ＯＣＯＣＨ＝ＣＨ2）2を、下記の表に示すように、架橋性ハードコート組成物に添加した。汚れ試験は、記載した結果を得て終了した。
【００４８】
【表２】
2008505221.tif 000003
【００４９】
同じ結果が、０．０１４ｐｐｈのＨＦＰＯメタクリラートについて得られ、架橋性ハードコート組成物中０．００７ｐｐｈの場合は３の耐汚れ性が得られた。
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
ハードコート組成物であって、
０．０１〜０．１ｐｐｈの量で存在する一官能性のパーフルオロポリエーテル（メタ）アクリレートと、
官能化された無機酸化物粒子と、
架橋性（メタ）アクリレートバインダーとを含み、かつ
前記パーフルオロポリエーテルアクリレートが、少なくとも１つのヘキサフルオロプロピレンオキシド部分を含む、ハードコート組成物。
【請求項２】
ハードコート組成物であって、
０．０１〜０．１ｐｐｈの量で存在する一官能性のパーフルオロポリエーテル（メタ）アクリレートと、
官能化された無機酸化物粒子と、
ウレタンアクリレートバインダーとを含み、かつ
前記パーフルオロポリエーテルアクリレートが、少なくとも１つのヘキサフルオロプロピレンオキシド部分を含む、ハードコート組成物。
【国際調査報告】
2008505221.tif 000004
2008505221.tif 000005